СПОСОБ ЭКСТРУДИРОВАНИЯ ПОЛИСТИРОЛА ИЗ РАСПЛАВА

1. Способ получения пенополимера, включающий получение находящегося под давлением расплава, который содержит расплавленный стирольный полимер, пламегасящее количество бромированного стирол-бутадиенового полимера и смесь из пенообразователей, и продавливание расплава через отверстие в зону меньшего давлении, где пенообразователь расширяется, а полимер охлаждается и затвердевает с образованием пеноматериала, где смесь из пенообразователей включает диоксид углерода, этанол и воду.
2. Способ по п. 1, где количество смеси из пенообразователей составляет от приблизительно 1,1 до приблизительно 1,70 моля в расчете на один килограмм стирольного полимера.
3. Способ по п. 2, где смесь из пенообразователей содержит диоксид углерода в количестве от 0,65 до приблизительно 0,9 моля в расчете на один килограмм стирольного полимера.
4. Способ по п. 2 или 3, где смесь из пенообразователей содержит этанол в количестве от 0,25 до 0,45 моля в расчете на один килограмм стирольного полимера.
5. Способ по п. 2 или 3, где смесь из пенообразователей содержит воду в количестве от 0,1 до 0,3 моля в расчете на один килограмм стирольного полимера.
4
5
6. Способ по любому из пп. 1-3, где смесь из пенообразователей дополнительно включает С-С углеводород.
4
5
7. Способ по любому из пп. 1-3, где С-С углеводород присутствует в количестве от 0,1 до 0,3 моля в расчете на один килограмм стирольного полимера.
4
5
8. Способ по п. 6, где С-С углеводород представляет собой изобутан.
9. Способ по любому из пп. 1-3 или 8, где количество смеси из пенообразователей составляет от приблизительно 1,15 до приблизительно 1,65 моля в расчете на один килограмм стирольного полимера.
10. Способ по п. 1, где смесь из пенообразователей содержит в расчете на один килограмм стирольного полимера от 0,65 до 0,9 моля диоксида углерода, от 0,25 до 0,45 моля этанола и от 0,1 до 0,3 моля воды, при этом совокупное количество смеси из пенообразователей составляет от 1,1 до 1,65 моля в расчете на один килограмм стирольного полимера.
11. Способ по п. 1, где смесь из пенообразователей содержит в расчете на один килограмм стирольного полимера от 0,65 до 0,9 моля диоксида углерода, от 0,25 до 0,45 моля этанола, от 0,1 до 0,3 моля изобутана и от 0,1 до 0,3 моля воды, при этом совокупное количество смеси из пенообразователей составляет от 1,15 до 1,65 моля в расчете на один килограмм стирольного полимера.
12. Способ по любому из пп. 1-3, 8, 10 или 11, где средний размер пор пеноматериала находится в диапазоне от 0,25 мм до 1 мм.
3
13. Способ по любому из пп. 1-3, 8, 10 или 11, где плотность пеноматериала является не большей, чем 36 кг/м.
14. Способ по любому из пп. 1-3, 8, 10 или 11, где пеноматериал характеризуется уровнем содержания открытых пор, не большим, чем 30%.
15. Способ по любому из пп. 1-3, 8, 10 или 11, где пеноматериал имеет толщину, составляющую, по меньшей мере, 12 мм.
16. Способ по любому из пп. 1-3, 8, 10 или 11, где пеноматериал имеет толщину, составляющую, по меньшей мере, 20 мм.
17. Способ по любому из пп. 1-3, 8, 10 или 11, где бромированный стирол-бутадиеновый полимер представляет собой бромированый блок-сополимер стирола и бутадиена, который содержит, по меньшей мере, 50 масс. % брома.